ФРИКЦИОННЫЙ КОМПОЗИЦИОННЫЙ МАТЕРИАЛ РОМАНИТ-ФУВЛХЧ И СПОСОБ ЕГО ПОЛУЧЕНИЯ

1. Фрикционный материал, содержащий спеченные порошки железа, фосфора, графита с локализованными включениями гранул, которые содержат медь и графит, отличающийся тем, что дополнительно содержит медь, упрочненную хромистым чугуном, твердую смазку, упрочняюще-легирующие компоненты, волокна и нити углеродные и гранитный концентрат при следующем соотношении компонентов в материале, мас.%:
Медь с хромистым чугуном
0,50-30,00
Твердая смазка
0,16-3,50
Упрочняюще-легирующие компоненты
0,50-5,40
Волокна и нити углеродные
0,50-15,00
Гранитный концентрат
1,00-15,00
Гранулы
2,00-24,00
Железо
Остальное,
при этом гранулы имеют размер 0,4-2,0 мм при следующем соотношении компонентов в теле гранул, мас.%:
Медь
37,0-60,0
Графит
Остальное,
при этом медь с хромистым чугуном имеет следующее соотношение компонентов в порошке:
Хромистый чугун
5,0-17,0
Медь
Остальное,
в качестве твердой смазки выбирают, по меньшей мере, один материал, выбранный из группы графит, дисульфид молибдена, соединения четырехвалентного молибдена (IV), сульфиды металлов, серу,
в качестве упрочняюще-легирующих порошкообразных компонентов выбирают, по меньшей мере, один материал, выбранный из группы белый фосфор, красный фосфор, черный фосфор, металлический фосфор (феррофосфор), ультрадисперсные алмазы (УДА).
2. Способ получения фрикционного материала, включающий получения известным способом гранул путем гранулирования первой смеси порошков, содержащей порошки графита и меди, смешивание гранул со второй смесью порошков, содержащей порошки железа, фосфора графита, медь, упрочненную хромистым чугуном, твердую смазку, упрочняюще-легирующие компоненты, волокна и нити углеродные и гранитный концентрат формование и спекание полученной шихты, отличающийся тем, что первую смесь порошков, содержащую, мас. %:
Порошок меди
37,0-60,0
Порошок графита
Остальное,
гранулируют с получением гранул размером 0,4-2,0 мм, гранулы смешивают со второй смесью порошков при соотношении гранул и второй смеси порошков 1:50-1:3, которая дополнительно содержит медь, упрочненную хромистым чугуном, твердую смазку, упрочняюще-легирующие компоненты, волокна и нити углеродные и гранитный концентрат при следующем соотношении компонентов в материале, мас. %:
Медь с хромистым чугуном
0,50-30,00
Твердая смазка
0,16-3,50
Упрочняюще-легирующие компоненты
0,50-5,40
Волокна и нити углеродные
0,50-15,00
Гранитный концентрат
1,00-15,00
Гранулы
2,00-24,00
Железо
Остальное,
при этом медь с хромистым чугуном имеет следующее соотношение компонентов в порошке, мас.%:
Хромистый чугун
5,0-17,0
Медь
Остальное
3. Способ по п. 1, отличающийся тем, что в качестве твердой смазки выбирают, по меньшей мере, один материал, выбранный из группы графит, дисульфид молибдена, соединения четырехвалентного молибдена (IV), сульфиды металлов, серу.
4. Способ по п. 1, отличающийся тем, что в качестве упрочняюще-легирующих порошкообразных компонентов выбирают, по меньшей мере, один материал, выбранный из группы белый фосфор, красный фосфор, черный фосфор, металлический фосфор (феррофосфор), ультрадисперсные алмазы (УДА).
5. Способ по п. 1, отличающийся тем, что формование осуществляется путем прокатывания шихты дозированными порциями между валками прокатного стана.
6. Способ по п. 1, отличающийся тем, что спекание осуществляют при температуре 1000-1100°С в среде эндогаза.
7. Фрикционный элемент, содержащий несущий элемент с напеченным рабочим слоем, который содержит спеченные порошки железа, фосфора графита, с локализованными включениями гранул, содержащих медь и графит, отличающийся тем, что дополнительно содержит медь, упрочненную хромистым чугуном, твердую смазку, упрочняюще-легирующие компоненты, волокна и нити углеродные и гранитный концентрат при следующем соотношении компонентов в материале, мас.%:
Медь с хромистым чугуном
0,50-30,00
Твердая смазка
0,16-3,50
Упрочняюще-легирующие компоненты
0,50-5,40
Волокна и нити углеродные
0,50-15,00
Гранитный концентрат
1,00-15,00
Гранулы
2,00-24,00
Железо
Остальное,
при этом гранулы имеют размер 0,4-2,0 мм при следующем соотношении компонентов в теле гранул, мас.%:
Медь
37,0-60,0
Графит
Остальное,
при этом медь с хромистым чугуном, имеет следующее соотношение компонентов в порошке, мас.%:
Хромистый чугун
5,0-30,0
Медь
Остальное,
в качестве твердой смазки выбирают по меньшей мере один материал, выбранный из группы графит, дисульфид молибдена, соединения четырехвалентного молибдена (IV), сульфиды металлов, серу,
в качестве упрочняюще-легирующих порошкообразных компонентов выбирают по меньшей мере один материал, выбранный из группы белый фосфор, красный фосфор, черный фосфор, металлический фосфор (феррофосфор).
8. Фрикционный элемент по п. 7, отличающийся тем, что несущий элемент выполнен из низкоуглеродистой стали.
9. Фрикционный элемент по п. 7, отличающийся тем, что несущий элемент имеет толщину 1-7 мм.
10. Фрикционный элемент по п. 7, отличающийся тем, что толщина рабочего слоя материала токосъемного элемента составляет 1-12 мм.